(57)【特許請求の範囲】
【請求項１】
周波数が１３．５６ＭＨｚの電磁波の信号を送受信するためのアンテナ素子と、アンテナ素子に電気的に接続され、アンテナ素子で受信される信号に応答して、アンテナ素子から信号を送信させる集積回路とを備えるタグを、金属製の部材の近傍で用いるにあたって、アンテナ素子と金属製の部材との間に設けられるタグ用磁気シールドシートであって、
周波数が１３．５６ＭＨｚの電磁波に対して、複素比透磁率μの実部μ’が３０以上でありかつ複素比透磁率μの虚部μ”が６以下であるとともに、複素比誘電率εの虚部ε”が５００以下であるシールド層を含むことを特徴とするタグ用磁気シールドシート。
【請求項２】
前記シールド層は、ポリマーに扁平な軟磁性金属紛が混合される材料から成り、
軟磁性金属紛は、歪みおよび折れを含む形状変形を生じることなく、配向された状態で密に分散されていることを特徴とする請求項１記載のタグ用磁気シールドシート。
【請求項３】
体積固有抵抗率が１０６Ωｃｍ以上であることを特徴とする請求項１または２記載のタグ用磁気シールドシート。
【請求項４】
可撓性を有することを特徴とする請求項１〜３のいずれか１つに記載のタグ用磁気シールドシート。
【請求項５】
熱伝導性が付与されていることを特徴とする請求項１〜４のいずれか１つに記載のタグ用磁気シールドシート。
【請求項６】
難燃性が付与されていることを特徴とする請求項１〜５のいずれか１つに記載のタグ用磁気シールドシート。
【請求項７】
粘着剤から成る粘着剤層を備えることを特徴とする請求項１〜６のいずれか１つに記載のタグ用磁気シールドシート。
【請求項８】
周波数が１３．５６ＭＨｚの電磁波の信号を送受信するためのアンテナ素子と、
アンテナ素子に電気的に接続され、アンテナ素子で受信される信号に応答して、アンテナ素子から信号を送信させる集積回路と、
請求項１〜７のいずれか１つに記載のタグ用磁気シールドシートとを含むことを特徴とするタグ。
【発明の詳細な説明】
【技術分野】
【０００１】
本発明は、磁界を集中させて通過させるタグ用磁気シールドシートおよびこれを用いるタグに関する。
【０００２】
ＲＦＩＤ（Radio Frequency Identification：無線タグ）として、ＲＦＩＤタグと非接触ＩＣカードがあり、これに加えてＲＦＩＤ機能を備えたモバイル端末の実用化が検討されている。ＲＦＩＤタグの通信手段としては次の２種類がある。一つはコイルとコイルの結合で電源を与え通信する電磁誘導方式であり、周波数は１２５ｋＨｚや１３．５６ＭＨｚが用いられる。他の一つは電波方式であり、周波数は４３３ＭＨｚ、９００ＭＨｚ、２．４ＧＨｚ、５．８ＧＨｚが用いられる。また非接触ＩＣカードに主に用いられる周波数は、密着型で４．９１ＭＨｚ、近接型で１３．５６ＭＨｚである。１３．５６ＭＨｚ帯を用いることで、数ｃｍから１ｍ以内の無線通信が可能とされていて、この帯域を利用することを中心に実用化が図られている。
【０００３】
図１１は、従来の技術であるタグ１を簡略化して示す断面図である。タグ１は、電磁波の信号を送受信するアンテナ２と、アンテナ２によって送受信される信号を処理するための集積回路（ＩＣ）３とを有している。タグ１は、読取り装置からの要求信号を受信すると、ＩＣ３内に記憶されている情報を送信するように、換言すれば、読取装置によってタグ１に保持されている情報を読取ることができるように、構成される。このタグ１は、たとえば商品に貼着して設けられ、商品の盗難防止および在庫状況の把握など、商品管理に利用されている。
【０００４】
このタグ１は、金属製の商品に貼着して用いるなど、アンテナ２の近傍に金属製の部材４が存在すると、アンテナ２によって送受信される電磁波信号が形成する磁界の磁力線が金属製の部材４内を通過することになり、これによって金属製の部材４内に渦電流が発生してしまう。このように渦電流が発生すると、電磁波のエネルギが熱エネルギに変換されて吸収されてしまう。このようにエネルギが吸収されてしまうと、電磁波の信号が大きく減衰することになり、送受信できない。したがってこのようなタグ１は、金属製の部材４の近傍では用いることができない。
【０００５】
図１２は、他の従来の技術であるタグ１Ａを簡略化して示す断面図である。図１２に示すタグ１Ａは、図１１のタグ１と類似しており、対応する部分に同一の符号を付し、異なる構成についてだけ説明する。図１２のタグ１Ａは、図１１のタグ１の課題を解決するために、貼着される物品となる部材４と、アンテナ２との間に配置されるように設けられる磁気吸収板７を備えるように構成される。この磁気吸収板７は、センダスト、フェライトおよびカーボニル鉄などの高透磁率材料、したがって複素比透磁率が高い材料から成る。
【０００６】
複素比透磁率は、実部と虚部とを有しており、実部が高くなると複素比透磁率が高くなる。換言すれば複素比透磁率が高い材料は、複素比透磁率における実部が高い。磁界中に複素比透磁率における実部の高い材料が存在すると、磁力線がその部材内を集中して通るようになる。したがって磁気吸収板７を設けることによって、磁界が漏れることが防がれ、金属製の部材４が近傍に存在しても、情報を読取ることができる。このようなタグ１Ａは、たとえば特許文献１に示されている。
【０００７】
【特許文献１】特開２０００−１１３１４２号公報
【発明の開示】
【発明が解決しようとする課題】
【０００８】
図１２に示すタグ１Ａでは、複素比透磁率が高い材料から成る磁気吸収板７を設けることによって、磁界が漏れることを防止している。複素比透磁率が高い材料として、センダスト、フェライトおよびカーボニル鉄などが用いられている。これらの材料をポリマー等の結合材に充填した場合、絶縁性シートとしてそのシートの複素比透磁率における実部を高くすることができ、磁界を遮蔽し、磁界の漏れを防ぐことができるが、複素比透磁率の虚部も高くなっている。これは特定周波数における複素比透磁率における実部を高くすることを設計されているが、同時に複素比透磁率の虚部を低くする設計がなされていないためである。複素比透磁率の虚部が高い材料は、磁界のエネルギを損失、具体的には、磁界のエネルギを熱エネルギに変換して吸収してしまう。このように単に複素比透磁率が高い材料から成る磁気吸収板を用いると、金属製の部材４での損失を防ぐことができても、磁気吸収板での電磁波エネルギの損失を生じてしまうという問題がある。実際の使用の場合、磁気シールド材の使用だけでなく、金属面からアンテナ間の間隔を少しでも広く（１〜２ｍｍ）することで金属面の影響を回避しているのが現状である。つまりこれらの材料を用いるとＲＦＩＤタグ用磁気シールド材（磁気ヨークとも呼ばれる）として用いても、空間部を含めてかなりの厚さが必要となる。
【０００９】
したがって本発明の目的は、磁界のエネルギを損失させることなく、磁界を集中させて通過させることができ、さらに従来よりも薄層化したタグ用磁気シールドシートおよびこれを用いたタグを提供することである。ＲＦＩＤ機能を備えたモバイル端末（たとえば携帯電話）はその筐体内面にシールド処理されている。また薄型化のため、アンテナのためのスペースも非常に狭く、金属面の影響も受け易い環境になっているために、これに対応した高性能タグ用磁気シールドシートを提供するものである。さらに、このシートを用いることで従来にない薄型のＲＦＩＤタグアンテナをモバイル端末に内装することができ、タグ用磁気シールドシートも含めたこれらの薄型システム（タグ）を提供するものである。
【００１０】
さらに本発明では上述の特定周波数に対する磁気シールド性を有することで、金属対応ＲＦＩＤタグとして有用に働くために寄与すると共に、他の周波数（たとえば、１００ＭＨｚ〜６ＧＨｚ）では複素比透磁率の実部および虚部とも高くなり、たとえば不要放射ノイズ等の抑制効果を兼ねることを特徴とするタグ用磁気シールドシートおよびこれを用いたタグを提供することになる。つまり、二つ以上の周波数で透磁率および誘電率が好適に変換、機能するインテリジェント性を有するシートを提供するものである。
【課題を解決するための手段】
【００１１】
本発明は、周波数が１３．５６ＭＨｚの電磁波の信号を送受信するためのアンテナ素子と、アンテナ素子に電気的に接続され、アンテナ素子で受信される信号に応答して、アンテナ素子から信号を送信させる集積回路とを備えるタグを、金属製の部材の近傍で用いるにあたって、アンテナ素子と金属製の部材との間に設けられるタグ用磁気シールドシートであって、
周波数が１３．５６ＭＨｚの電磁波に対して、複素比透磁率μの実部μ’が３０以上でありかつ複素比透磁率μの虚部μ”が６以下であるとともに、複素比誘電率εの虚部ε”が５００以下であるシールド層を含むことを特徴とするタグ用磁気シールドシートである。
【００１２】
本発明に従えば、タグ用磁気シールドシートには、シールド層が設けられる。シールド層は、複素比透磁率μの実部μ’が大きいほど、磁力線（磁束）が集中して通るようになり、複素比透磁率μの実部μ’が小さいほど、磁力線（磁束）が通りにくい構成となる。またシールド層は、複素比透磁率μの虚部μ”が大きいほど磁界のエネルギを損失させ、
複素比透磁率μの虚部μ”が小さいほど磁界のエネルギを損失させにくい構成となる。
【００１３】
シールド層は、１３．５６ＭＨｚの電磁波に対しては、複素比透磁率μの実部μ’が３０以上と大きくかつ複素比透磁率μの虚部μ”が６以下と小さい。これによって１３．５６ＭＨｚの電磁波によって形成される磁界に対して、磁力線（磁束）がシールド層を集中して通り易くなるようにし、その上で磁界のエネルギを損失させないようにすることができる。したがって磁気シールドシートを用いることによって、１３．５６ＭＨｚの電磁波を、エネルギの損失を小さく抑えたうえで漏れないように集中させて通過させることができる。
【００１４】
このようなタグ用磁気シールドシートは、たとえば１３．５６ＭＨｚの電磁波を利用して無線通信する場合において、アンテナの近傍に金属製の部材が存在する場合、アンテナと金属製の部材との間に設けられて用いられる。これによって１３．５６ＭＨｚの電磁波の金属製の部材側への漏れが防がれ、金属製の物体によって、１３．５６ＭＨｚの電磁波のエネルギが吸収されてしまうことが防がれる。しかも磁気シールドシート自体は、磁性損失が小さく抑えられている。したがってアンテナの近傍に金属製の部材が存在する状態であっても、１３．５６ＭＨｚの電磁波を利用して好適に無線通信することができる。１３．５６ＭＨｚの電磁波は、たとえばＲＦＩＤ（Radio Frequency IDentification）タグの通信に主に用いられる。したがってＲＦＩＤタグを用いて、好適に通信することができる。
【００１７】
また本発明は、前記シールド層は、ポリマーに扁平な軟磁性金属紛が混合される材料から成り、
軟磁性金属紛は、歪みおよび折れを含む形状変形を生じることなく、配向された状態で密に分散されていることを特徴とする。
【００１８】
本発明に従えば、扁平な軟磁性金属紛が、歪みおよび折れを含む形状変形を生じることなく、配向された状態で、ポリマー中に密に分散されて、シールド層が構成されている。このような構成によって、１３．５６ＭＨｚの電磁波に対しては、複素比透磁率μの実部μ’が３０以上と大きくかつ複素比透磁率μの虚部μ”が６以下と小さい特性を有し、１００ＭＨｚ〜１ＧＨｚの電磁波に対しては、複素比透磁率μの実部μ’が７以上と決して小さすぎることはなくかつ複素比透磁率μの虚部μ”が７以上と大きい特性を有するシールド層を形成することができる。したがって前述の優れた効果を達成するタグ用磁気シールドシートを実現することができる。
【００１９】
また本発明は、体積固有抵抗率が１０６Ωｃｍ以上であることを特徴とする。
本発明に従えば、体積固有抵抗率が１０６Ωｃｍ以上として絶縁性を確保することで、渦電流の発生を抑えると共に、放射ノイズを反射するような電磁波シールド性を付与しないことになる。
【００２０】
また本発明は、可撓性を有することを特徴とする。
本発明に従えば、タグ用磁気シールドシートは、可撓性を有しているので、自在に変形させることができる。これによって設置場所の制限が少なく、広い用途で用いることが可能になる。金属製の部材に貼着して用いる場合に、その形状に倣わせて設けることが可能になる。
【００２１】
また本発明は、熱伝導性が付与されていることを特徴とする。
本発明に従えば、発熱源となるＩＣ基板や電源部が近接することがあり、熱伝導性が優れることが、昇温を抑え、高温に晒される事による性能低下を防ぐことにつながる。
【００２２】
また本発明は、難燃性が付与されていることを特徴とする。
本発明に従えば、磁気シールドシートは、難燃性が得られる。携帯電話等のエレクトロニクス機器も、内装するポリマー材料に難燃性を要求されることがある。磁気シールドシートは、このような物品を構成する素材として、または物品に装着して好適に用いることができる。
【００２３】
また本発明は、粘着剤から成る粘着剤層を備えることを特徴とする。
本発明に従えば、少なくとも一表面部に粘着性が付与されているので、金属製の部材に粘着させて装着することができる。これによってタグ用磁気シールドシートを金属製の部材に装着して容易に用いることができる。
【００２４】
また本発明は、周波数が１３．５６ＭＨｚの電磁波の信号を送受信するためのアンテナ素子と、
アンテナ素子に電気的に接続され、アンテナ素子で受信される信号に応答して、アンテナ素子から信号を送信させる集積回路と、
前記タグ用磁気シールドシートとを含むことを特徴とするタグである。
【００２５】
本発明に従えば、タグ用磁気シールドシートが、アンテナ素子と金属製の部材との間に設けられる。これによってタグは、金属製の部材の近傍に設けても、電磁波のエネルギが金属製の部材によって吸収されることなく、アンテナ素子によって好適に送受信することができる。このように金属製の部材の近傍に設けても、アンテナ素子によって好適に送受信することができるタグを実現することができる。
【発明の効果】
【００２６】
本発明によれば、１３．５６ＭＨｚの電磁波を、減衰させることなく集中させて通過させることができる。したがって１３．５６ＭＨｚの電磁波を利用して無線通信する場合に、アンテナ素子の近傍に金属製の部材が存在したとしても、電磁波の損失を小さく抑え、好適に無線通信することができる。１３．５６ＭＨｚの電磁波は、たとえばＲＦＩＤ（
Radio Frequency IDentification）タグの通信に主に用いられ、ＲＦＩＤタグを金属製の部材の近傍で用いて、好適に通信することができる。しかも複素比誘電率のεの虚部ε”が小さいために、磁束がシールド層を通過する際にシールド層自体に渦電流が発生してしまい、無線通信の障害となってしまう不具合の発生を防ぎ、好適な無線通信環境を実現することができる。
【００２８】
また本発明によれば、扁平な軟磁性金属紛が、歪みおよび折れを含む形状変形を生じることなく、配向された状態で、ポリマー中に密に分散されて、シールド層が構成されている。したがって前述の優れた効果を達成するタグ用磁気シールドシートを実現することができる。
【００２９】
また本発明によれば、体積固有抵抗率が１０６Ωｃｍ以上として絶縁性を確保することで、渦電流の発生を抑えると共に、放射ノイズを反射するような電磁波シールド性を付与しないことになる。このように好適なタグ用磁気シールドシートを実現することができる。
【００３０】
また本発明によれば、設置場所の制限が少なく、広い用途で用いることが可能なタグ用磁気シールドシートを実現することができる。
【００３１】
また本発明によれば、高い熱伝導性を有し、熱源の近傍で用いることが可能なタグ用磁気シールドシートを実現することができる。
【００３２】
また本発明によれば、磁気シールドシートは、このように難燃性を有する物品を構成する素材として、または物品に装着して好適に用いることができる。
【００３３】
また本発明によれば、金属製の部材に貼着して用いることができる。
また本発明によれば、金属製の部材の近傍に設けても、アンテナ素子によって好適に送受信することができるタグを実現することができる。
【発明を実施するための最良の形態】
【００３４】
図１は、本発明の実施の一形態のタグ用磁気シールドシート（以下、単に「磁気シールドシート」という）１０を簡略化して示す断面図である。磁気シールドシート１０は、少なくとも磁界を集中させて通過させるために用いられるシートであって、本実施の形態では、たとえば電磁波によって形成される電磁界を集中させて通過させるために用いられる。換言すれば、本実施の形態では、磁気シールドシート１０は、電磁波を集中させて通過させるために用いられる。集中させて通過させる対象とする電磁波は、たとえば１３．５６ＭＨｚであってもよいし、９００ＭＨｚであってもよいが、本実施の形態では、１３．５６ＭＨｚである。
【００３５】
磁気シールドシート１０は、シールド層１１と、粘着剤層１２とが積層される積層体に構成される。シールド層１１は、少なくとも磁界、本実施の形態では電磁界を集中させて通過させ、電磁波を集中させて通過させるための層である。粘着剤層１２は、シールド層１１を含む磁気シールドシート１０を物品に貼着力を利用して貼着するための層である。
【００３６】
シールド層１１は、複素比透磁率μの実部μ’が大きくかつ複素比透磁率μの虚部μ”が小さい材料から成る。具体的には、シールド層１１の複素比透磁率μの実部μ’は、３０以上であり、好ましくは６０以上であり、複素比透磁率の虚部μ”は、６以下であり、透磁率損失項ｔａｎδμ（＝μ”／μ’）は、０．２以下である。シールド層１１の複素比透磁率μの実部μ’は、大きいほど好ましい。複素比透磁率μの虚部μ”および透磁率損失項ｔａｎδμは、小さいほど好ましく、下限はないに等しいが、０以下の値となり得ることがない。
【００３７】
またシールド層１１は、複素比誘電率εの虚部ε”が小さい材料から成る。具体的には、シールド層１１の複素比誘電率εの虚部ε”は、５００以下である。複素比誘電率εの虚部ε”は、小さいほど好ましく、まさに下限はないが、０以下の値となり得ることがない。
【００３８】
このようなシールド層１１は、具体的には、たとえばノンハロゲン系ポリマー、またはノンハロゲン系ポリマーと他のポリマーなどの材料とを混合したノンハロゲン系混合材料を結合材として、扁平な軟磁性金属粉を充填、分散、配向させることにより得られる。本実施例ではＨＮＢＲ（水素添加ＮＢＲ）を用いたが、これに限定されることはない。またハロゲン系ポリマーを用いることもある。これらシールド層１１を形成するために用いられる材料を、以下「本件材料」という。本件材料と、従来の技術で用いられているセンダスト、フェライトおよびカーボニル鉄をポリマー等の結合材に充填したシート（以下「従来材料」という）とを比較すると、本件材料の１３．５６ＭＨｚの電磁波における複素比透磁率μの実部μ’は、従来材料の複素比透磁率の実部と同程度またはそれ以上である大きい値であり、本件材料の１３．５６ＭＨｚの電磁波における複素比透磁率μの虚部μ”は、従来材料の複素比透磁率の虚部未満である小さい値である。また本件材料の複素比誘電率εの虚部ε”は、従来材料の複素比誘電率の実部と同程度またはそれ以下である小さい値であり、導電性を発現することのない十分に低い値である。
【００３９】
ここで本件材料と従来材料の、周波数が、１ＭＨｚ〜１０ＧＨｚの電磁波に対する材料定数を比較する。材料定数は、複素比透磁率μの実部μ’、複素比透磁率μの虚部μ”、複素比誘電率εの実部ε’および複素比誘電率εの虚部ε”を含む。測定は材料をリング加工（φ７×φ３）して同軸管法で測定した。
【００４０】
図２は、本件材料として、ＨＮＢＲに三菱マテリアル製ＪＥＭ粉（Ｆｅ−Ｎｉ−Ｃｒ−Ｓｉ系合金）を４０vol.％充填した材料を用いて、１００μｍ厚に形成したシート（実施例１）の測定結果を示すグラフである。図３は、本件材料として、ＨＮＢＲに樹脂コーティングしたセンダスト（Ｆｅ−Ｓｉ−Ａｌ系合金）を５０vol.％充填した材料を用いて、１００μｍ厚に形成したシート（実施例２）の測定結果を示すグラフである。図４は、本件材料として、ＨＮＢＲにセンダスト（Ｆｅ−Ｓｉ−Ａｌ系合金）を５７vol.％充填した材料を用いて、１００μｍ厚のシート（実施例３）の測定結果を示すグラフである。
【００４１】
図５は、従来材料として、塩素化ポリエチレンにフェライトを５０vol.％充填した材料を用いて、５００μｍ厚に形成したシート（比較例１）の測定結果を示すグラフである。図６は、従来材料として、塩素化ポリエチレンにカルボニル鉄を５０vol.％充填した材料を用いて５００μｍ厚に形成したシート（比較例２）の測定結果を示すグラフである。図７は、従来材料として、センダスト（Ｆｅ−Ｓｉ−Ａｌ系合金）を用いて、１００μｍ厚に形成したノイズ抑制シート（市販品；比較例３）の測定結果を示すグラフである。
【００４２】
図２〜図４に示す各実施例１〜３では、１３．５６ＭＨｚにおける複素比透磁率μの実部μ’が３０以上であり、かつ複素比透磁率μの虚部μ”を複素比透磁率μの実部μ’で除算した値である透磁率損失項ｔａｎδ（＝μ”／μ’）が０．２以下である。特に実施例１は、１３．５６ＭＨｚにおける複素比透磁率μの実部μ’が６１かつ複素比透磁率μの虚部μ”がｔａｎδ＝μ”／μ’として０．０５である。
【００４３】
これに対して、図５および図６に示す比較例１、比較例２では、下限周波数が１００ＭＨｚであるが複素比透磁率μの実部μ’が１０に満たず、それより低周波数側にても複素比透磁率μの実部μ’が大きくならない挙動を示している。また図７に示す比較例３では、１３．５６ＭＨｚにおける複素比透磁率μの実部μ’が６９と大きいものの、複素透磁率μの虚部μ”が３３であり透磁率損失項ｔａｎδ（＝μ”／μ’）が０．４８と大きい値になっている。これら各比較例１〜３では、いずれの場合も本発明でいう磁気シールドシート、具体的には、金属対応ＲＦＩＤタグ用磁気シールド材（磁気ヨークとも呼ばれる）として不十分となる。
【００４４】
各実施例１〜３と、各比較例１〜３の性能差は、以下の理由による。第１の理由は、各実施例１〜３では、扁平な軟磁性金属（ＪＥＭ粉やセンダスト）を用いている点で、各比較例１および２とは異なるからである。第２の理由は、さらに各実施例１〜３では、扁平な軟磁性金属の形状を壊す（歪み、折れなど）ことなく、密に分散させて配向させている点で、各比較例１〜３とは異なるからである。第３の理由は、各実施例１〜３では、シートの複素比透磁率μの実部μ’の低下する周波数を高周波数化（１００ＭＨｚ以上）にすることで、１３．５６ＭＨｚの複素比透磁率μの虚部μ”を低くする点で、各比較例３とは異なるからである（配合方法および金属の組成比の検討により実現）。
【００４５】
以上の３つの理由が複合して本件材料を用いた各実施例１〜３では、好ましい特有の材料定数μ’，μ”，ε’，ε”を得ることができている。一般のノイズ抑制シートは上記１および２に腐心されており、各周波数における複素比透磁率μの実部μ’および虚部μ”を共に上げるべく設計されている。本発明はその技術と明確に一線を画しており、特定周波数（１３．５６ＭＨｚ）にて複素比透磁率μの実部μ’は高いものの虚部μ”は低いとの性能を実現させている。特に実施例１の結果は従来材料から容易に得られる結果ではない。
【００４６】
粘着剤層１２は、粘着性を有する材料、たとえば日東電工社製Ｎｏ．５００を付与することから成る。この粘着剤層１２を設けることによって、磁気シールドシート１０の少なくとも一表面部に、粘着性が付与される。このような粘着剤層１２が、シールド層１１の厚み方向一方側に積層されて、磁気シールドシート１０が構成される。
【００４７】
また磁気シールドシート１０は、全体の厚み寸法Ｔ１０が、１０μｍ以上５００μｍ以下である。このように磁気シールドシート１０は、厚み寸法Ｔ１０が小さく形成され、かつシールド層１１および粘着剤層１２（以下これらの層を総称するときは「各層１１，１２」という）が、前述のような材料から成っており、可撓性を有している。したがって磁気シールドシート１０は、自在に変形させることができる。
【００４８】
また磁気シールドシート１０は、各層１１，１２の少なくともいずれか１つの層に、たとえば難燃剤または難燃助剤が添加されている。これによって磁気シールドシート１０に、難燃性が付与されている。たとえば携帯電話等のエレクトロニクス機器も、内装するポリマー材料に難燃性を要求されることがある。
【００４９】
このような難燃性を得るための難燃剤としては、特に限定されることはないが、たとえばリン化合物、ホウ素化合物、臭素系難燃剤、亜鉛系難燃剤、窒素系難燃剤、水酸化物系難燃剤、金属化合物系難燃剤などを適宜用いることができる。リン化合物としては、リン酸エステル、リン酸チタンなどが挙げられる。ほう素化合物としては、ホウ酸亜鉛などが挙げられる。臭素系難燃剤としては、ヘキサブロモベンゼン、ヘキサブロモシクロドデカン、デカブロモベンジルフェニルエーテル、デカブロモベンジルフェニルオキサイド、テトラブロモビスフェノール、臭化アンモニウムなどが挙げられる。亜鉛系難燃剤としては、炭酸亜鉛、酸化亜鉛若しくはホウ酸亜鉛等が挙げられる。窒素系難燃剤としては、たとえばトリアジン化合物、ヒンダードアミン化合物、若しくはメラミンシアヌレート、メラミングアニジン化合物といったようなメラミン系化合物などが挙げられる。水酸化物系難燃剤としては、水酸化マグネシウム、水酸化アルミニウムなどが挙げられる。金属化合物系難燃剤としては、たとえば３酸化アンチモン、酸化モリブデン、酸化マンガン、酸化クロム、酸化鉄などが挙げられる。
【００５０】
本実施例では、デカブロモジフェニルオキサイドと三酸化アンチモンとを混合した難燃剤薬品、たとえば味の素ファインテクノロジー社から販売されている商品名「ポリセーフＦＣＰ−５」をポリマー材料１００に対して該難燃性薬品を３０（重量比）添加することでＵＬ９４Ｖ０の評価を達成した。磁気シールドシート１０は、このような物品を構成する素材として、または物品に装着して好適に用いることができる。たとえば航空機、船舶および車両内の装置など、燃焼およびこれに伴うガスの発生を防止したい空間などで用いられる物品に装着するなどして、好適に用いることができる。
【００５１】
また磁気シールドシート１０は、電気絶縁性を有している。具体的には、各層１１，１２が前述のような材料から成ることによって、磁気シールドシート１０の体積固有抵抗率が１０６Ωｃｍ以上である。シールド層１１の体積固有抵抗率は、大きいほど好ましい。したがって実現可能な最大値が、体積固有抵抗率の上限値となる。このように高い体積固有抵抗率を有し、電気絶縁性を有している。
【００５２】
また磁気シールドシート１０は、耐熱性を有している。具体的には、ゴムあるいは樹脂材料に架橋剤を添加した場合の磁気シールドシート１０の耐熱温度は、１５０℃であり、磁気シールドシート１０は、少なくとも１５０℃を超える温度になるまでは、特性に変化を生じない。
【００５３】
図８は、磁気シールドシート１０を備えるタグ１５を簡略化して示す断面図である。電子部品であるタグ１５は、電磁波の信号（「電磁波信号」という場合がある）を送受信するためのアンテナ素子１６と、アンテナ素子１６に電気的に接続される集積回路（ＩＣ）１７を備えるタグであって、このタグにさらに磁気シールドシート１０が設けられている。
【００５４】
アンテナ手段であるアンテナ素子１６は、仮想面１８に沿ってループ状に形成されるループアンテナである。仮想面１８は、平面であってもよし、曲面であってもよいが、本実施の形態では、平面である。このアンテナ素子１６は、少なくとも、仮想面１８に関して一方側に向けて電磁波信号を送信し、仮想面１８に関して一方側から到来する電磁波信号を受信することができる。具体的に例示すると、アンテナ素子１６は、仮想面１８に垂直であり、かつ仮想面１８の一方側に向かう送受信方向Ａへ電磁波信号を送信し、送受信方向Ａから到来する電磁波信号を受信することができる。
【００５５】
ＩＣ１７は、少なくとも記憶部と制御部とを有している。記憶部には情報を記憶することが可能であり、制御部は、記憶部に情報を記憶させ、または記憶部から情報を読出すことができる。このＩＣ１７は、アンテナ素子１６によって受信される電磁波信号が表す指令に応答して、情報を記憶部に記憶し、または記憶部に記憶される情報を読出して、その情報を表す信号をアンテナ素子１６に与える。
【００５６】
たとえば、情報管理装置から、予め定める記憶すべき情報（以下「主情報」という）と、その主情報を記憶するように指令する情報（以下「記憶指令情報」という）とを表す電磁波信号が、アンテナ素子１６によって受信されると、主情報および記憶指令情報を表す電気信号がアンテナ素子１６からＩＣ１７に与えられる。ＩＣタグ１７は、制御部が、記憶指令情報に基づいて、主情報を記憶部に記憶させる。
【００５７】
また情報管理装置から、記憶部に記憶される情報（以下「記憶情報」という）を送信するように指令する情報（以下「送信指令情報」という）を表す電磁波信号が、アンテナ素子１６によって受信されると、送信指令情報を表す電気信号がアンテナ素子１６からＩＣ１７に与えられる。ＩＣタグ１７は、制御部が、送信指令情報に基づいて、記憶部に記憶される情報（記憶情報）を読出し、その記憶情報を表す電気信号をアンテナ素子１６に与える。これによってアンテナ素子１６から、記憶情報を表す電磁波信号が送信される。
【００５８】
このようにタグ１５は、アンテナ素子１６によって電磁波信号を送受信する電子部品である。タグ１５は、内蔵するバッテリによって駆動されるバッテリ駆動タグであってもよいし、受信した電磁波信号のエネルギを利用して電磁波信号を返信するバッテリレスタグであってもよい。
【００５９】
このようなタグ１５を、金属製の部材１９の近傍で用いることができるようにするために、磁気シールドシート１０が用いられる。磁気シールドシート１０は、アンテナ素子１６に対して、送受信方向Ａと反対側、したがって仮想面１８に関して他方側に設けられる。磁気シールドシート１０は、シールド層１１よりも粘着剤層１２をアンテナ素子１６およびＩＣ１７とは反対側に配置して設けられる。
【００６０】
図８には、簡略化して示しているが、アンテナ素子１６とＩＣ１７とは、可撓性を有するテープに搭載されるなどしてパッケージングされ、これに磁気シールドシート１０が貼着される状態で積層される。アンテナ素子１６とＩＣ１７とが搭載されるパッケージに、磁気シールドシート１０を貼着するにあたっては、たとえば接着剤または粘着剤を用いて貼着される。
【００６１】
磁気シールドシート１０を備えるタグ１５は、たとえば金属製の部材１９に、装着して用いられる。このタグ１５は、アンテナ素子１６よりも磁気シールドシート１０を金属製の部材１９側に配置して、アンテナ素子１６と金属製の部材１９との間に磁気シールドシート１０が介在されるように設けられる。金属製の部材１９には、磁気シールドシート１０の粘着剤層１２が臨んでおり、この粘着剤層１２によって、金属製の部材１９に貼着して装着される。
【００６２】
磁気シールドシート１０は、前述のようにシールド層１１を有しており、このシールド層１１によって、電磁界を集中させて通過させ、磁気シールドシート１０によって仕切られる２つの領域のうち、一方の領域の電磁界が他方の領域に漏れ、その一方の領域の電磁界のエネルギが他方の領域に伝わることを防ぐことができる。遮蔽可能な電磁界は、もちろん電磁波によって形成される電磁界も含んでおり、したがってこの電磁界を形成する電磁波を遮蔽することができる。
【００６３】
具体的に述べると、シールド層１１は、複素比透磁率μの実部μ’が大きい材料から成るので、このシールド層１１を磁界中に設けると、たとえば図８にアンテナ素子１６から送信される電磁波による電界を例に示すように、磁力線２０がシールド層１１を集中して通るようになり、近傍に存在する金属製の部材１９内を通らなく、または通りにくくなる。これによって、磁気シールドシート１０を用いることによって、磁界を遮蔽して、磁気シールドシート１０によって仕切られる一方の領域であるアンテナ素子１６が設けられる領域の磁界が、他方の領域である金属製の部材１９が設けられる領域に漏れることを防ぐことができる。
【００６４】
図８に示す位置と同様の位置にアンテナ素子１６が設けられる場合に、磁気シールドシート１０が設けられていなければ、送信される電磁波による磁界の磁力線が、たとえば図８に仮想線２１で示すように、金属製の部材１９内を通るようになる。このように磁力線が金属製の部材１９内を通ると、磁界の変化に伴って金属製の部材１９内に渦電流が発生して発熱する。このように、磁界のエネルギが熱エネルギに変換され、磁界のエネルギが吸収されてしまう。これに対して磁気シールドシート１０を用いて磁界を集中させて通過させることによって、磁気シールドシート１０に関して金属製の部材１９と反対側の磁界のエネルギが、金属製の部材１９によって吸収されてしまうことが防がれる。したがって磁気シールドシート１０に関して金属製の部材１９とは反対側であるアンテナ素子１６側で、アンテナ素子１６によって送受信される電磁波によって形成される磁界のエネルギが、金属製の部材１９によって吸収されてしまうことが防がれる。
【００６５】
さらにシールド層１１は、複素比透磁率μの虚部μ”が小さい材料から成るので、このシールド層１１の中を磁束が通過しても通過に伴うシールド層１１内でのエネルギの損失を小さく抑えることができる。これによって磁力線がシールド層１１内を集中して通るようにしても、シールド層１１自体が磁界のエネルギを損失させてしまうことが抑制されている。このようにシールド層１１は、近傍に存在する金属製の部材１９による磁界のエネルギの吸収を防止したうえで、自己による損失を小さく抑え、磁界のエネルギの減衰を可及的に小さくすることができる。
【００６６】
このような磁気シールドシート１０を、前述のようにアンテナ素子１６と金属製の部材１９との間に介在させることによって、アンテナ素子１６によって送受信される電磁波信号による電磁界のエネルギが、金属製の部材１９で吸収されてしまうことが防がれる。しかもこのような金属製の部材１９の影響を防ぐための磁気シールドシート１０自体は、磁性損失および誘電性損失が小さく抑えられている。したがってアンテナ素子１６によって好適に、しかも長距離を送受信することができる。したがってタグ１５が、金属製の部材１９の近傍に設けられる場合であっても、情報管理装置とタグ１５との間で情報の無線通信が可能であり、情報管理装置から送信された電磁波信号の表す情報をタグ１５に記憶させ、またタグ１５に記憶されている情報を、情報管理装置によって読出すことができる。
【００６７】
このように、磁気シールドシート１０を用いることによって、アンテナ素子１６を用いる電子部品を、金属製の部材１９に貼着するなどして、金属製の部材１９の近傍に設け、電磁波信号の好適な送受信を実現できる状態で、電子部品を用いることができる。したがってたとえば、前述のようなタグ１５は、たとえば図９に示すような金属製の部材１９である金属製の容器に飲料を収容した飲料品２２に貼着して、たとえば商品管理などの目的で用いることができる。またタグ１５は、たとえば図１０に示すような基板など金属製の部材１９が多数用いられている携帯電話装置などの電子装置２３に内蔵するようにして、たとえば商品管理またはユーザ認証などの目的で用いることができる。このようにタグ１５の広い用途を確保することができ、利便性を高いタグ１５を実現することができる。
【００６８】
図８に示すように、本発明に従えば、１３．５６ＭＨｚではＲＦＩＤの金属対応磁気シールドシートとして機能し、他の周波数（１ＧＨｚ）では不要放射ノイズ等の抑制（吸収）効果を有する。
【００６９】
また本発明は、１００ＭＨｚおよび１ＧＨｚにおける複素比透磁率μの実部μ’が１０以上かつ複素比透磁率μの虚部μ”がｔａｎδ＝μ”／μ’として０．５以上であることを特徴とする。
【００７０】
本発明に従えば、１３．５６ＭＨｚではＲＦＩＤの金属対応磁気シールドシートとして機能し、他の広範囲の周波数（１００ＭＨｚ〜１ＧＨｚ）では高い不要放射ノイズ等の抑制（吸収）効果を有することになる。具体的には、実施例１の１００ＭＨｚにおける複素比透磁率μの実部μ’が３５であり、虚部μ”が１９でｔａｎδ＝０．５４、１ＧＨｚにおける複素比透磁率μの実部μ’が１２．４であり、虚部μ”が１４でｔａｎδ＝１．１３であり、ノイズ抑制効果を併用することがわかる。
【００７１】
また磁気シールドシート１０は、前述のように可撓性を有しているので、自在に変形させることができる。これによって設置場所の制限が少なく、広い用途で用いることが可能になる。たとえば物品に貼着して用いる場合に、物品の形状に倣わせて設けることが可能になる。たとえば、図９に示すように、円筒状の容器（金属製の部材１９に相当）の表面に、その表面の形状に倣わせて貼着することが可能であり、磁気シールドシート１０の装着場所の制限を少なくするとともに、装着作業を容易にすることができる。タグ１５として用いる場合には、他の構成の材料を適宜選択して、タグ１５が全体として可撓性を有する構成にしておくことによって、円筒面状の表面に倣って貼着することができるようになる。
【００７２】
また磁気シールドシート１０は、少なくとも一表面部に粘着性が付与されているので、物品に装着して用いる場合、粘着性を利用して、物品に粘着させて装着することができる。これによって磁気シールドシート１０を物品に容易に装着することができる。したがって磁気シールドシート１０およびそれを備える電子部品を利用するための作業を容易にすることができる。
【００７３】
また磁気シールドシート１０は、前述のような耐熱性および電気絶縁性を有している。耐熱性に関しては、特に自動車用途にて１２０℃や１３０℃での使用することがあり、その温度でも性能劣化することなく用いることができることが要求される。架橋材を添加し、結合材を架橋することでその耐熱性が実現できる。この場合用いる結合材の種類や架橋材を適宜に組み合わせることにより、それ以上の高温（たとえば２００℃）の耐熱性を実現することももちろん可能である。さらに有機および無機系の絶縁性材料を結合材として、軟磁性金属粉を被覆することで、シート内に分散する軟磁性金属が直接接触することなく磁気シールドシート１０の電気絶縁性を向上させることができる。電気が導通するようではそれ自体に渦電流が発生し、磁気エネルギを減衰させてしまう。さらに回路やメッキ筐体（グランド）が極近接して配置されるため、磁気シールドシート１０に導電性があればそれを介して導通してしまうことになり、動作に支障をきたすことになる。これらを防ぐために磁気シールドシート１０には体積固有抵抗率として１０６Ωｃｍ以上を達成している。
【００７４】
前述の実施の形態は、本発明の例示に過ぎず、構成を変更することができる。たとえば積層構成を変更するようにしてもよい。具体的には、図１に仮想線で示すように、シールド層１１に対して粘着剤層１２と反対側に、第２の粘着剤層３０が設けられる構成であってもよい。このような磁気シールドシート１０を、タグ１５に用いる場合、アンテナ素子１６とＩＣ１７とが搭載されるパッケージに、磁気シールドシート１０を貼着して、タグ１５を構成するときに、別途に接着剤を用いなくても第２の粘着材層３０を用いて貼着可能となり、作業が容易になる。このように磁気シールドシート１０の電子部品への組込みが容易になるなど、磁気シールドシート１０の設置および装着作業を容易にすることができる。
【００７５】
また粘着剤層１２は、タグ１５に組込むときに、アンテナ素子１６とＩＣ１７とが搭載されるパッケージに、磁気シールドシート１０を貼着するために用いられてもよい。この場合、前記第２の粘着剤層３０が設けられるのであれば、この第２の粘着剤層３０を用いて物品に貼着するようにしてもよいし、第２の粘着剤層３０がなければ、接着剤を用いて物品に貼着さればよい。また粘着剤層１２，３０を形成せずに、粘着剤をシールド層１１に添加して、表面に粘着性を付与する構成であってもよい。粘着剤層１２は、本発明における磁気シールドシート１０の必須の構成要素ではなく、シールド層１１に積層または機能付加して一体物として使用できるものである。
【００７６】
また難燃性を与えるための手段は、難燃剤を添加する構成に代えて、他の構成であってもよい。また磁気シールドシート１０に最低限必要な性能は、磁界を遮蔽する性能であり、その他の性能に関しては、必須要件ではなく、有していない構成であってもよい。
【００７７】
また磁気シールドシート１０の用途は、電子部品に限定されるものではなく、少なくとも磁界を遮蔽すべき要求がある用途で、広く用いることができる。もちろん電子部品は、タグ１５に限定されるものではない。さらにタグ１５の用途は、前述の物品以外の金属製の部材１９を有する物品であってもよい。たとえば電子装置は、携帯電話装置に限らず、ＰＤＡおよびノートパソコンなどであってもよい。
これらの変更例以外の構成の変更であってもよい。
【００７８】
本発明は、次の実施の形態が可能である。
（１）特定周波数に対する複素比透磁率μの実部μ’が大きくかつ複素比透磁率μの虚部μ”が小さい材料から成るシールド層を含むことを特徴とする磁気シールドシート。
【００７９】
磁気シールドシートには、シールド層が設けられる。シールド層は、複素比透磁率μの実部μ’が大きい材料から成るので、このシールド層を磁界中に設けると、磁力線がシールド層を集中して通るようになる。したがって磁気シールドシートを用いることによって、磁界を遮蔽して、磁気シールドシートによって仕切られる一方の領域の磁界が他方の領域に漏れることを防ぐことができる。さらにシールド層は、複素比透磁率μの虚部μ”が小さい材料から成るので、このシールド層を磁界中に設けても、シールド層を設けたことによる磁界のエネルギの損失を小さく抑えることができる。
【００８０】
このような磁気シールドシートは、たとえばアンテナを金属製の部材の近傍に配置して無線通信に用いる場合に、アンテナと金属製の部材との間に介在させて用いるようにしてもよい。この場合、送受信される電磁波信号の磁界のエネルギが金属製の部材で吸収されてしまうことが防がれる。しかもこのような金属製の部材の影響を防ぐための磁気シールドシート自体は、磁性損失が小さく抑えられている。したがって金属面（導電性を有する面）に近接するアンテナであっても好適に送受信して無線通信することができる。
【００８１】
磁気シールドシートを用いることによって、磁界のエネルギの損失を小さく抑えたうえで、磁界を集中させて通過させ、磁気シールドシートによって仕切られる一方の領域の磁界が他方の領域に漏れることを防ぐことができる。したがって特定周波数の電磁波を減衰させることなく遮蔽する磁気シールドシートを達成することができる。
【００８２】
（２）前記シールド層は、特定周波数に対する複素比誘電率εの虚部ε”が小さい材料から成ることを特徴とする磁気シールドシート。
【００８３】
複素比誘電率εの虚部ε”が小さい。複素比誘電率εの虚部ε”はシールド層の導電性の尺度になり、虚部ε”が大きい場合は、導電性が発現することになる。導電性が発現した場合、磁束がシールド層を通過する際に渦電流が発生してしまう。このように渦電流が発生すると、たとえば無線通信環境の改善のために用いる場合に、磁束を減衰させることにより無線通信の障害となる。これに対して、複素比誘電率εの虚部ε”が小さくすることによって、前記課題の発生を防ぎ、無線通信の障害になることを防止して、好適な無線通信環境を実現することができる。
【００８４】
複素比誘電率εの虚部ε”を小さくすることによって、前記課題の発生を防ぎ、無線通信の障害になることを防止して、好適な無線通信環境を実現することができる。
【００８５】
（３）特定周波数が１３．５６ＭＨｚであることを特徴とする磁気シールドシート。
たとえばＲＦＩＤ（Radio Frequency IDentification）タグの通信に主に用いられる１３．５６ＭＨｚに対して前述のような効果を達成し、ＲＦＩＤタグを用いた好適な無線通信を達成することができる。
【００８６】
たとえばＲＦＩＤタグの通信に主に用いられる１３．５６ＭＨｚに対して前述のような効果を達成し、ＲＦＩＤタグを用いた好適な無線通信を達成することができる。
【００８７】
（４）１３．５６ＭＨｚの電磁波における複素比透磁率μの実部μ’が３０以上かつ複素比透磁率μの虚部μ”を複素比透磁率μの実部μ’で除算した値ｔａｎδμが０．２以下であることを特徴とする磁気シールドシート。
【００８８】
この様な数値関係にあることで、磁束がシールド層に集中して流れ、かつその中での減衰が少なくなる。したがって磁気シールドシートを用いることによって、たとえば金属面の近傍で、良好に無線通信ができることになる。
【００８９】
磁気シールドシートを用いることによって、たとえば金属面の近傍で、良好に無線通信ができることになる。
【００９０】
（５）１３．５６ＭＨｚの電磁波における複素比透磁率μの実部μ’が５０以上かつ複素比透磁率μの虚部μ”を複素比透磁率μの実部μ’で除算した値ｔａｎδμが０．１以下であることを特徴とする磁気シールドシート。
【００９１】
この様な数値関係にあることで、磁束がシールド層により集中して流れ、かつその中での減衰がさらに少なくなる。したがって磁気シールドシートを用いることによって、たとえば金属面の近傍で、より良好に無線通信ができることになる。したがって、たとえば金属面に近接したＲＦＩＤタグであっても、さらに良好な通信環境を確保できることになると共に従来品より大きく薄層化（たとえば１００μｍ）したシールド層を提供できることになる。
【００９２】
磁気シールドシートを用いることによって、たとえば金属面の近傍で、より良好に無線通信ができることになる。したがって、たとえば金属面に近接してＲＦＩＤタグであっても、さらに良好な通信環境を確保できることになると共に従来品より大きく薄層化（たとえば１００μｍ）したシールド層を提供できることになる。
【００９３】
（６）体積固有抵抗率が１０６Ωｃｍ以上とされたことを特徴とする磁気シールドシート。
【００９４】
体積固有抵抗率が１０６Ωｃｍ以上として絶縁性を確保することで、渦電流の発生を抑えると共に、放射ノイズを反射するような電磁波シールド性を付与しないことになる。
【００９５】
電気絶縁性を確保することで、渦電流の発生を抑えると共に、放射ノイズを反射することが防がれる。
【００９６】
（７）前記シールド層は、１３．５６ＭＨｚの電磁波における複素比誘電率εの虚部ε”が５００以下であることを特徴とする磁気シールドシート。
【００９７】
少しでも、言い換えるならば可及的に、渦電流による減衰を抑えることができることになる。
可及的に、渦電流による減衰を抑えることができる。
【００９８】
（８）特定周波数の電磁波においては、複素比透磁率μの実部μ’が大きくかつ複素比透磁率μの虚部μ”が小さく、特定周波数以外の周波数の電磁波においては、複素比透磁率μの実部μ’が大きくかつ複素比透磁率μの虚部μ”が大きいことを特徴とする磁気シールドシート。
【００９９】
特定周波数の電磁波に対しては、前述の磁気シールド効果を達成し、かつ特定周波数以外の周波数では、不要放射ノイズ等の抑制（吸収）効果を有する磁気シールドシートを実現することができる。たとえば１３．５６ＭＨｚの電磁波を利用するＲＦＩＤタグの金属対応磁気シールドシートとして機能し、かつそれ以外の周波数では不要放射ノイズ等の抑制（吸収）効果を達成する磁気シールドシートを実現することができる。
【０１００】
特定周波数（たとえば１３．５６ＭＨｚ）の電磁波に対しては、前述の磁気シールド効果を達成し、かつ特定周波数以外の周波数では、不要放射ノイズ等の抑制（吸収）効果を有する磁気シールドシートを実現することができる。
【０１０１】
（９）特定周波数は１ＧＨｚ以外であり、１ＧＨｚの電磁波における複素比透磁率μの実部μ’が７以上かつ複素比透磁率μの虚部μ”を複素比透磁率μの実部μ’で除算した値ｔａｎδμが０．５以上であることを特徴とする磁気シールドシート。
【０１０２】
１３．５６ＭＨｚの電磁波を利用するＲＦＩＤタグの金属対応磁気シールドシートとして機能し、かつ他の周波数（１ＧＨｚ）では不要放射ノイズ等の抑制（吸収）効果を達成する磁気シールドシートを実現することができる。
【０１０３】
１３．５６ＭＨｚの電磁波を利用するＲＦＩＤタグの金属対応磁気シールドシートとして機能し、かつ他の周波数（１ＧＨｚ）では不要放射ノイズ等の抑制（吸収）効果を達成する磁気シールドシートを実現することができる。
【０１０４】
（１０）特定周波数は１００ＭＨｚ〜１ＧＨｚ以外であり、１００ＭＨｚ〜１ＧＨｚにおける複素比透磁率μの実部μ’が１０以上かつ複素比透磁率μの虚部μ”を複素比透磁率μの実部μ’で除算した値ｔａｎδμが０．５以上であることを特徴とする磁気シールドシート。
【０１０５】
１３．５６ＭＨｚの電磁波を利用するＲＦＩＤタグの金属対応磁気シールドシートとして機能し、かつ他の広範囲の周波数（１００ＭＨｚ〜１ＧＨｚ）では高い不要放射ノイズ等の抑制（吸収）効果を達成する磁気シールドシートを実現することができる。
【０１０６】
１３．５６ＭＨｚの電磁波を利用するＲＦＩＤタグの金属対応磁気シールドシートとして機能し、かつ他の広範囲の周波数（１００ＭＨｚ〜１ＧＨｚ）では高い不要放射ノイズ等の抑制（吸収）効果を達成する磁気シールドシートを実現することができる。
【０１０７】
（１１）可撓性を有することを特徴とする磁気シールドシート。
磁気シールドシートは、可撓性を有しているので、自在に変形させることができる。これによって設置場所の制限が少なく、広い用途で用いることが可能になる。たとえば物品に貼着して用いる場合に、物品の形状に倣わせて設けることが可能になる。
【０１０８】
設置場所の制限が少なく、広い用途で用いることが可能な磁気シールドシートを実現することができる。
【０１０９】
（１２）難燃性が付与されていることを特徴とする磁気シールドシート。
磁気シールドシートは、難燃性が得られる。携帯電話等のエレクトロニクス機器も、内装するポリマー材料に難燃性を要求されることがある。磁気シールドシートは、このような物品を構成する素材として、または物品に装着して好適に用いることができる。
【０１１０】
磁気シールドシートは、このように難燃性を有する物品を構成する素材として、または物品に装着して好適に用いることができる。
【０１１１】
（１３）熱伝導性が付与されたことを特徴とする磁気シールドシート。
発熱源となるＩＣ基板や電源部が近接することがあり、熱伝導性が優れることが、昇温を抑え、高温に晒される事による性能低下を防ぐことにつながる。
【０１１２】
高い熱伝導性を有し、熱源の近傍で用いることが可能な磁気シールドシートを実現することができる。
【０１１３】
（１４）少なくとも一表面部に粘着性が付与されていることを特徴とする磁気シールドシート。
【０１１４】
磁気シールドシートは、少なくとも一表面部に粘着性が付与されているので、物品に装着して用いる場合、粘着性を利用して、物品に粘着させて装着することができる。これによって磁気シールドシートを物品に容易に装着することができる。したがって磁気シールドシートを利用するための作業を容易にすることができる。
【０１１５】
物品に装着して用いる場合、粘着性を利用して、物品に粘着させて装着することができ、磁気シールドシートを物品に容易に装着することができる。
【０１１６】
（１５）電磁波信号を送受信するためのアンテナ手段と、アンテナ手段に対して、送受信方向と反対側に設けられる前記磁気シールドシートとを含むことを特徴とする電子部品。
【０１１７】
電子部品には、アンテナ手段と磁気シールドシートとが設けられる。磁気シールドシートは、アンテナ手段に対して、送受信方向と反対側に設けられる。これによって、電子部品は、金属製の部材の近傍に設けても、その金属製の部材とアンテナ手段との間に磁気シールドシートが介在されるように配置することによって、電磁波のエネルギが金属製の部材によって吸収されることなく、アンテナ手段によって好適に送受信することができる。このように金属製の部材の近傍に設けても、アンテナ手段によって好適に送受信することができる電子部品を実現することができる。
【０１１８】
金属製の部材の近傍に設けても、アンテナ手段によって好適に送受信することができる電子部品を実現することができる。
【０１１９】
（１６）周波数が１３．５６ＭＨｚの電磁波の信号を送受信するためのアンテナ素子と、アンテナ素子に電気的に接続され、アンテナ素子で受信される信号に応答して、アンテナ素子から信号を送信させる集積回路とを備えるタグを、金属製の部材の近傍で用いるにあたって、アンテナ素子と金属製の部材との間に設けられるタグ用磁気シールドシートであって、
周波数が１３．５６ＭＨｚの電磁波に対して、複素比透磁率μの実部μ’が３０以上でありかつ複素比透磁率μの虚部μ”が６以下であるとともに、複素比誘電率εの虚部ε”が５００以下であるシールド層と、
粘着剤から成る粘着剤層とを備えることを特徴とするタグ用磁気シールドシート。
【０１２０】
タグ用磁気シールドシートには、シールド層が設けられる。シールド層は、複素比透磁率μの実部μ’が大きいほど、磁力線（磁束）が集中して通るようになり、複素比透磁率μの実部μ’が小さいほど、磁力線（磁束）が通りにくい構成となる。またシールド層は、複素比透磁率μの虚部μ”が大きいほど磁界のエネルギを損失させ、複素比透磁率μの虚部μ”が小さいほど磁界のエネルギを損失させにくい構成となる。
【０１２１】
シールド層は、１３．５６ＭＨｚの電磁波に対しては、複素比透磁率μの実部μ’が３０以上と大きくかつ複素比透磁率μの虚部μ”が６以下と小さい。これによって１３．５６ＭＨｚの電磁波によって形成される磁界に対して、磁力線（磁束）がシールド層を集中して通り易くなるようにし、その上で磁界のエネルギを損失させないようにすることができる。したがって磁気シールドシートを用いることによって、１３．５６ＭＨｚの電磁波を、エネルギの損失を小さく抑えたうえで漏れないように遮蔽することができる。
【０１２２】
またタグ用磁気シールドシートは、少なくとも一表面部に粘着性が付与されているので、金属製の部材に粘着させて装着することができる。これによってタグ用磁気シールドシートを金属製の部材に装着して容易に用いることができる。
【０１２３】
このようなタグ用磁気シールドシートは、たとえば１３．５６ＭＨｚの電磁波を利用して無線通信する場合において、アンテナの近傍に金属製の部材が存在する場合、アンテナと金属製の部材との間に設けられて用いられる。これによって１３．５６ＭＨｚの電磁波の金属製の部材側への漏れが防がれ、金属製の物体によって、１３．５６ＭＨｚの電磁波のエネルギが吸収されてしまうことが防がれる。しかも磁気シールドシート自体は、磁性損失が小さく抑えられている。したがってアンテナの近傍に金属製の部材が存在する状態であっても、１３．５６ＭＨｚの電磁波を利用して好適に無線通信することができる。１３．５６ＭＨｚの電磁波は、たとえばＲＦＩＤ（Radio Frequency IDentification）タグの通信に主に用いられる。したがってＲＦＩＤタグを用いて、好適に通信することができる。
【０１２４】
１３．５６ＭＨｚの電磁波を、集中させて、減衰させることなく通過させることができる。したがって１３．５６ＭＨｚの電磁波を利用して無線通信する場合に、アンテナ素子の近傍に金属製の部材が存在したとしても、電磁波の損失を小さく抑え、好適に無線通信することができる。１３．５６ＭＨｚの電磁波は、たとえばＲＦＩＤ（Radio Frequency
IDentification）タグの通信に主に用いられ、ＲＦＩＤタグを金属製の部材の近傍で用いて、好適に通信することができる。しかも複素比誘電率のεの虚部ε”が小さく、磁束がシールド層を通過する際にシールド層自体に渦電流が発生してしまい、無線通信の障害となってしまう不具合の発生を防ぎ、好適な無線通信環境を実現することができる。さらに金属製の部材に貼着して用いることができる。
【図面の簡単な説明】
【０１２５】
【図１】本発明の実施の一形態のタグ用磁気シールドシート１０を簡略化して示す断面図である。
【図２】実施例１の材料定数（ε’、ε”、μ’、μ”）測定結果を示すグラフである。
【図３】実施例２の材料定数（ε’、ε”、μ’、μ”）測定結果を示すグラフである。
【図４】実施例３の材料定数（ε’、ε”、μ’、μ”）測定結果を示すグラフである。
【図５】比較例１の材料定数（ε’、ε”、μ’、μ”）測定結果を示すグラフである。
【図６】比較例２の材料定数（ε’、ε”、μ’、μ”）測定結果を示すグラフである。
【図７】比較例３の材料定数（ε’、ε”、μ’、μ”）測定結果を示すグラフである。
【図８】磁気シールドシート１０を備えるタグ１５を簡略化して示す断面図である。
【図９】タグ１５が装着される飲料品２２を示す斜視図である。
【図１０】タグ１５が内蔵される電子装置を示す斜視図である。
【図１１】従来の技術であるタグ１を簡略化して示す断面図である。
【図１２】他の従来の技術であるタグ１Ａを簡略化して示す断面図である。
【符号の説明】
【０１２６】
１０  磁気シールドシート
１１  シールド層
１２  粘着剤層
１５  タグ
１６  アンテナ素子
１７  ＩＣ
１９  金属製の部材
２０  磁力線
２２  飲料品
２３  電子装置
【要約】 
【課題】  磁界のエネルギを損失させることなく、磁界を集中させて通過させることができるタグ用磁気シールドシートおよびこれを用いたタグを提供する。
【解決手段】  磁気シールドシート１０は、シールド層１１より構成される。シールド層１１は、複素比透磁率μの実部μ’が大きい材料から成るので、このシールド層１１を磁界中に設けると、磁力線がシールド層を集中して通るようになる。したがって磁気シールドシート１０を用いることによって、磁界を集中させて通過させて、磁気シールドシート１０によって仕切られる一方の領域の磁界が他方の領域に漏れることを防ぐことができる。さらにシールド層１０は、複素比透磁率μの虚部μ”が小さい材料から成るので、このシールド層１１を磁界中に設けても、シールド層１１を設けたことによる磁界のエネルギの損失を小さく抑えることができる。
【選択図】      図１
【図１】
0003728320.tif 000002
【図２】
0003728320.tif 000003
【図３】
0003728320.tif 000004
【図４】
0003728320.tif 000005
【図５】
0003728320.tif 000006
【図６】
0003728320.tif 000007
【図７】
0003728320.tif 000008
【図８】
0003728320.tif 000009
【図９】
0003728320.tif 000010
【図１０】
0003728320.tif 000011
【図１１】
0003728320.tif 000012
【図１２】
0003728320.tif 000013